(57)【要約】【課題】高価な自己潤滑性を有する樹脂を使用することなく、優れた摺動性、及び摺動の繰り返しに対する耐久性を付与し、かつシール性も維持できる加硫ゴム又は熱可塑性エラストマーの表面改質方法を提供する。【解決手段】加硫ゴム又は熱可塑性エラストマーを改質対象物とする表面改質方法であって、上記改質対象物の表面に硫黄含有重合開始点を形成する工程１と、上記硫黄含有重合開始点を起点にしてモノマーをラジカル重合させ、上記改質対象物の表面にポリマー鎖を成長させる工程２とを含む表面改質方法に関する。【選択図】なし【特許請求の範囲】
【請求項１】
加硫ゴム又は熱可塑性エラストマーを改質対象物とする表面改質方法であって、
前記改質対象物の表面に硫黄含有重合開始点を形成する工程１と、
前記硫黄含有重合開始点を起点にしてモノマーをラジカル重合させ、前記改質対象物の表面にポリマー鎖を成長させる工程２とを含む表面改質方法。
【請求項２】
前記加硫ゴム又は熱可塑性エラストマーが二重結合に隣接する炭素原子であるアリル位の炭素原子を有する請求項１記載の表面改質方法。
【請求項３】
前記硫黄含有重合開始点は、前記改質対象物の表面に重合開始剤を吸着させて形成される請求項１又は２記載の表面改質方法。
【請求項４】
前記重合開始剤は、チオキサントン系化合物である請求項３記載の表面改質方法。
【請求項５】
前記重合開始剤が、２，４−Ｄｉｅｔｈｙｌｔｈｉｏｘａｎｔｈｏｎｅ（２，４−ジエチルチオキサントン）である請求項３又は４記載の面改質方法。
【請求項６】
更に、吸着させた前記重合開始剤に光を照射して前記改質対象物の表面に化学結合させる請求項３〜５のいずれかに記載の表面改質方法。
【請求項７】
前記ラジカル重合が光ラジカル重合である請求項１〜６のいずれかに記載の表面改質方法。
【請求項８】
前記光は、波長３００〜４５０ｎｍの紫外線である請求項６又は７記載の表面改質方法。
【請求項９】
前記光照射時又は光照射前に反応容器及び反応液に不活性ガスを導入し、不活性ガス雰囲気に置換される請求項６〜８のいずれかに記載の表面改質方法。
【請求項１０】
前記モノマーは、イオン性モノマー及び双性イオン性モノマーからなる群より選択される少なくとも１種である請求項１〜９のいずれかに記載の表面改質方法。
【請求項１１】
前記モノマーは、アクリル酸、アクリル酸メチル、アクリル酸エチル、アクリル酸プロピル、アクリル酸ｎ−ブチル、アクリル酸イソブチル、アクリル酸ｔｅｒｔ−ブチル、アクリル酸イソデシル、メタクリル酸、メタクリル酸メチル、メタクリル酸エチル、メタクリル酸プロピル、メタクリル酸ｎ−ブチル、メタクリル酸イソブチル、メタクリル酸ｔｅｒｔ−ブチル、メタクリル酸イソデシル、３−スルホプロピルメタクリレートカリウム塩、２−（メタクリロイルオキシ）エチルトリメチルアンモニウムクロライド及び２−メタクリロイルオキシエチルホスホリルコリンからなる群より選択される少なくとも１種である請求項１〜９のいずれかに記載の表面改質方法。
【請求項１２】
前記モノマーは、下記式で示される化合物の少なくとも１種である請求項１〜９のいずれかに記載の表面改質方法。
【化１】
2014031428.tif 000026
（式中、ＲＡは水素原子、メチル基、エチル基又はプロピル基、ＲＢは炭素数１〜１０のアルキレン基、ＲＣは水素原子又は炭素数１〜１０のアルキル基を表す。）
【請求項１３】
前記ポリマー鎖は、下記式（１）〜（３）のいずれかで表されるものである請求項１〜１１のいずれかに記載の表面改質方法。
【化２】
2014031428.tif 000027
【請求項１４】
前記モノマーは、フルオロアルキル基含有モノマーである請求項１〜９のいずれかに記載の表面改質方法。
【請求項１５】
前記フルオロアルキル基含有モノマーは、３，３，４，４，５，５，６，６，７，７，８，８，９，９，１０，１０，１１，１１，１２，１２，１２−ｈｅｎｅｉｃｏｓａｆｌｕｏｒｏｄｏｄｅｃｙｌ  ａｃｒｙｌａｔｅ（Ｈ２Ｃ＝ＣＨＣＯ２ＣＨ２ＣＨ２（ＣＦ２）９ＣＦ３）、３，３，４，４，５，５，６，６，７，７，８，８，９，９，１０，１０，１０−Ｈｅｐｔａｄｅｃａｆｌｕｏｒｏｄｅｃｙｌ  ａｃｒｙｌａｔｅ（Ｈ２Ｃ＝ＣＨＣＯ２ＣＨ２ＣＨ２（ＣＦ２）７ＣＦ３）、３−（ｐｅｒｆｌｕｏｒｏｂｕｔｙｌ）−２−ｈｙｄｒｏｘｙｐｒｏｐｙｌ  ａｃｒｙｌａｔｅ（Ｆ（ＣＦ２）４ＣＨ２ＣＨ（ＯＨ）ＣＨ２ＯＣＯＣＨ＝ＣＨ２）、３−ｐｅｒｆｌｕｏｒｏｈｅｘｙｌ−２−ｈｙｄｒｏｘｙｐｒｏｐｙｌ  ａｃｒｙｌａｔｅ（Ｆ（ＣＦ２）６ＣＨ２ＣＨ（ＯＨ）ＣＨ２ＯＣＯＣＨ＝ＣＨ２）、３−（ｐｅｒｆｌｕｏｒｏ−３−ｍｅｔｈｙｌｂｕｔｙｌ）−２−ｈｙｄｒｏｘｙｐｒｏｐｙｌ  ａｃｒｙｌａｔｅ（（ＣＦ３）２ＣＦ（ＣＦ２）２ＣＨ２ＣＨ（ＯＨ）ＣＨ２ＯＣＯＣＨ＝ＣＨ２）、及び３−（ｐｅｒｆｌｕｏｒｏ−５−ｍｅｔｈｙｌｈｅｘｙｌ）−２−ｈｙｄｒｏｘｙｐｒｏｐｙｌ  ａｃｒｙｌａｔｅ（（ＣＦ３）２ＣＦ（ＣＦ２）４ＣＨ２ＣＨ（ＯＨ）ＣＨ２ＯＣＯＣＨ＝ＣＨ２）からなる群より選択される少なくとも１種である請求項１４記載の表面改質方法。
【請求項１６】
前記フルオロアルキル基含有モノマーは、下記式（８）、（９）、（１０）又は（１１）で表される化合物である請求項１４記載の表面改質方法。
【化３】
2014031428.tif 000028
（Ｒ３１は、水素、メチル基、エチル基又はプロピル基を表す。Ｒ３２は、−Ｏ−、−ＮＨ−を表す。Ｒ４１は、メチレン基、エチレン基又はプロピレン基を表す。Ｒ５１は、ケトン基を表し、存在しなくてもよい。ｗ１は、１〜１００の整数を表す。ｚは、１〜６の整数を表す。）
【化４】
2014031428.tif 000029
（Ｒ３１は、水素、メチル基、エチル基又はプロピル基を表す。ｗ２は、４〜１０の整数を表す。ｚは、１〜６の整数を表す。）
【化５】
2014031428.tif 000030
（Ｒ３１は、水素、メチル基、エチル基又はプロピル基を表す。ｗ３及びｗ４は、各々独立に１〜６の整数を表す。ｚは、１〜６の整数を表す。）
【化６】
2014031428.tif 000031
（Ｒ３１は、水素、メチル基、エチル基又はプロピル基を表す。ｗ３及びｗ４は、各々独立に１〜６の整数を表す。ｚは、１〜６の整数を表す。αは、１又は２の整数を表す。）
【請求項１７】
前記光ラジカル重合は、前記改質対象物の表面又は前記重合開始剤が吸着若しくは共有結合した改質対象物の表面に、ラジカル重合性モノマー（液体）又はその溶液を接触させ、光を照射して重合を進行させる請求項６〜１６のいずれかに記載の表面改質方法。
【請求項１８】
前記ラジカル重合性モノマー（液体）又はその溶液が重合禁止剤を含むもので、該重合禁止剤の存在下で重合させる請求項１７記載の表面改質方法。
【請求項１９】
前記重合禁止剤が４−メチルフェノールである請求項１８記載の表面改質方法。
【請求項２０】
前記ポリマー鎖の長さは、１０〜５００００ｎｍである請求項１〜１９のいずれかに記載の表面改質方法。
【請求項２１】
請求項１〜２０のいずれかに記載の表面改質方法により得られる表面改質弾性体。
【請求項２２】
請求項１〜２０のいずれかに記載の表面改質方法により得られる水存在下又は乾燥状態での摺動性、低摩擦又は水の低抵抗が要求される表面改質弾性体。
【請求項２３】
請求項１〜２０のいずれかに記載の表面改質方法により三次元形状の固体表面の少なくとも一部が改質された表面改質弾性体。
【請求項２４】
ポリマーブラシである請求項２１〜２３のいずれかに記載の表面改質弾性体。
【請求項２５】
請求項１〜２０のいずれかに記載の表面改質方法により改質された表面を少なくとも一部に有する注射器用ガスケット。
【請求項２６】
請求項１〜２０のいずれかに記載の表面改質方法により改質されたタイヤの溝表面を少なくとも一部に有するタイヤ。
【発明の詳細な説明】
【技術分野】
【０００１】
本発明は、表面改質方法、並びに該改質方法により得られる表面改質弾性体、注射器用ガスケット及びタイヤに関する。
【背景技術】
【０００２】
シール状態を維持しながら摺動する部分、例えば、注射器のプランジャーに一体化されてプランジャーとシリンジのシールを行うガスケットには、シール性を重視し、ゴム等の弾性体が使用されているが、摺動性に若干問題がある（特許文献１参照）。そのため、摺動面にシリコーンオイルなどの摺動性改良剤を塗布しているが、最近上市されているバイオ製剤にシリコーンオイルが悪影響を及ぼす可能性が指摘されている。一方、摺動性改良剤を塗布していないガスケットは摺動性に劣るため、投与の際にプランジャーを円滑に押せずに脈動し、注入量が不正確になる、患者に苦痛を与えるなどの問題が生じる。
【０００３】
このような、シール性と摺動性の相反する要求を満たすため、自己潤滑性を有するＰＴＦＥフィルムを被覆する技術が提案されているが（特許文献２参照）、一般に高価なため、加工製品の製造コストが上昇し、応用範囲が限定されてしまう。また、ＰＴＦＥフィルムを被覆した製品を、摺動などが繰り返され耐久性が要求される用途に適用することについて、信頼性の不安もある。更に、ＰＴＦＥフィルムは放射線に弱いため、照射線による滅菌ができないという問題もある。
【０００４】
また、水存在下での摺動性が要求される他の用途への応用も考えられる。すなわち、プレフィルドシリンジのシリンジ内面や水を送るための管又はチューブの内面の流体抵抗を下げることや、水との接触角を上げる、または目覚しく下げることでロスなく水を送れる。タイヤの溝表面の流体抵抗を下げることや、水との接触角を上げる、または目覚しく下げることでウエットや雪上路面での水や雪のはけが良くなり、結果としてハイドロプレーニング性、グリップ性が向上し安全性が改善される。タイヤのサイドウォール面や建物の壁の摺動抵抗を減少させることや、水との接触角を上げることでゴミや粉塵が付着しにくくなることも期待できる。
【０００５】
更に、ダイヤフラムポンプ、ダイヤフラム弁などのダイヤフラムで水又は水溶液等を送る時の圧損が少なくなる。スキー板やスノーボード板の滑走面の摺動性を高めることで滑りやすくなる。道路標識や看板の摺動性を高めて雪が滑りやすくすることで標識が見やすくなる。船の外周面の摺動抵抗を低下させることや、水との接触角を上げることで水の抵抗が減少するとともに外周面に菌が付着しにくくなる。水着の糸表面の摺動性を改良することで水の抵抗が減る、などの有利な効果も期待できる。
【先行技術文献】
【特許文献】
【０００６】
【特許文献１】特開２００４−２９８２２０号公報
【特許文献２】特開２０１０−１４２５３７号公報
【発明の概要】
【発明が解決しようとする課題】
【０００７】
本発明は、前記課題を解決し、高価な自己潤滑性を有する樹脂を使用することなく、優れた摺動性、及び摺動の繰り返しに対する耐久性を付与し、かつシール性も維持できる加硫ゴム又は熱可塑性エラストマーの表面改質方法を提供することを目的とする。また、該表面改質方法により得られる表面改質弾性体、注射器用ガスケット、及びタイヤを提供することも目的とする。
【課題を解決するための手段】
【０００８】
加硫ゴム又は熱可塑性エラストマーを改質対象物とする表面改質方法であって、前記改質対象物の表面に硫黄含有重合開始点を形成する工程１と、前記硫黄含有重合開始点を起点にしてモノマーをラジカル重合させ、前記改質対象物の表面にポリマー鎖を成長させる工程２とを含む表面改質方法に関する。
【０００９】
前記加硫ゴム又は熱可塑性エラストマーが二重結合に隣接する炭素原子であるアリル位の炭素原子を有することが好ましい。
前記硫黄含有重合開始点は、前記改質対象物の表面に重合開始剤を吸着させて形成されることが好ましい。
【００１０】
前記重合開始剤は、チオキサントン系化合物であることが好ましい。
前記重合開始剤が、２，４−Ｄｉｅｔｈｙｌｔｈｉｏｘａｎｔｈｏｎｅ（２，４−ジエチルチオキサントン）であることが好ましい。
【００１１】
更に、吸着させた前記重合開始剤に光を照射して前記改質対象物の表面に化学結合させることが好ましい。
前記ラジカル重合が光ラジカル重合であることが好ましい。
【００１２】
前記光は、波長３００〜４５０ｎｍの紫外線であることが好ましい。
前記光照射時又は光照射前に反応容器及び反応液に不活性ガスを導入し、不活性ガス雰囲気に置換されることが好ましい。
【００１３】
前記モノマーは、イオン性モノマー及び双イオン性モノマーからなる群より選択される少なくとも１種であることが好ましい。
【００１４】
前記モノマーは、アクリル酸、アクリル酸メチル、アクリル酸エチル、アクリル酸プロピル、アクリル酸ｎ−ブチル、アクリル酸イソブチル、アクリル酸ｔｅｒｔ−ブチル、アクリル酸イソデシル、メタクリル酸、メタクリル酸メチル、メタクリル酸エチル、メタクリル酸プロピル、メタクリル酸ｎ−ブチル、メタクリル酸イソブチル、メタクリル酸ｔｅｒｔ−ブチル、メタクリル酸イソデシル、３−スルホプロピルメタクリレートカリウム塩、２−（メタクリロイルオキシ）エチルトリメチルアンモニウムクロライド及び２−メタクリロイルオキシエチルホスホリルコリンからなる群より選択される少なくとも１種であることが好ましい。
【００１５】
前記モノマーは、下記式で示される化合物の少なくとも１種であることが好ましい。
【化１】
2014031428.tif 000002
（式中、ＲＡは水素原子、メチル基、エチル基又はプロピル基、ＲＢは炭素数１〜１０のアルキレン基、ＲＣは水素原子又は炭素数１〜１０のアルキル基を表す。）
【００１６】
前記ポリマー鎖は、下記式（１）〜（３）のいずれかで表されるものであることが好ましい。
【化２】
2014031428.tif 000003
【００１７】
前記モノマーは、フルオロアルキル基含有モノマーであることが好ましい。
前記フルオロアルキル基含有モノマーは、３，３，４，４，５，５，６，６，７，７，８，８，９，９，１０，１０，１１，１１，１２，１２，１２−ｈｅｎｅｉｃｏｓａｆｌｕｏｒｏｄｏｄｅｃｙｌ  ａｃｒｙｌａｔｅ（Ｈ２Ｃ＝ＣＨＣＯ２ＣＨ２ＣＨ２（ＣＦ２）９ＣＦ３）、３，３，４，４，５，５，６，６，７，７，８，８，９，９，１０，１０，１０−Ｈｅｐｔａｄｅｃａｆｌｕｏｒｏｄｅｃｙｌ  ａｃｒｙｌａｔｅ（Ｈ２Ｃ＝ＣＨＣＯ２ＣＨ２ＣＨ２（ＣＦ２）７ＣＦ３）、３−（ｐｅｒｆｌｕｏｒｏｂｕｔｙｌ）−２−ｈｙｄｒｏｘｙｐｒｏｐｙｌ  ａｃｒｙｌａｔｅ（Ｆ（ＣＦ２）４ＣＨ２ＣＨ（ＯＨ）ＣＨ２ＯＣＯＣＨ＝ＣＨ２）、３−ｐｅｒｆｌｕｏｒｏｈｅｘｙｌ−２−ｈｙｄｒｏｘｙｐｒｏｐｙｌ  ａｃｒｙｌａｔｅ（Ｆ（ＣＦ２）６ＣＨ２ＣＨ（ＯＨ）ＣＨ２ＯＣＯＣＨ＝ＣＨ２）、３−（ｐｅｒｆｌｕｏｒｏ−３−ｍｅｔｈｙｌｂｕｔｙｌ）−２−ｈｙｄｒｏｘｙｐｒｏｐｙｌ  ａｃｒｙｌａｔｅ（（ＣＦ３）２ＣＦ（ＣＦ２）２ＣＨ２ＣＨ（ＯＨ）ＣＨ２ＯＣＯＣＨ＝ＣＨ２）、及び３−（ｐｅｒｆｌｕｏｒｏ−５−ｍｅｔｈｙｌｈｅｘｙｌ）−２−ｈｙｄｒｏｘｙｐｒｏｐｙｌ  ａｃｒｙｌａｔｅ（（ＣＦ３）２ＣＦ（ＣＦ２）４ＣＨ２ＣＨ（ＯＨ）ＣＨ２ＯＣＯＣＨ＝ＣＨ２）からなる群より選択される少なくとも１種であることが好ましい。
【００１８】
前記フルオロアルキル基含有モノマーは、下記式（８）、（９）、（１０）又は（１１）で表される化合物であることが好ましい。
【化３】
2014031428.tif 000004
（Ｒ３１は、水素、メチル基、エチル基又はプロピル基を表す。Ｒ３２は、−Ｏ−、−ＮＨ−を表す。Ｒ４１は、メチレン基、エチレン基又はプロピレン基を表す。Ｒ５１は、ケトン基を表し、存在しなくてもよい。ｗ１は、１〜１００の整数を表す。ｚは、１〜６の整数を表す。）
【化４】
2014031428.tif 000005
（Ｒ３１は、水素、メチル基、エチル基又はプロピル基を表す。ｗ２は、４〜１０の整数を表す。ｚは、１〜６の整数を表す。）
【化５】
2014031428.tif 000006
（Ｒ３１は、水素、メチル基、エチル基又はプロピル基を表す。ｗ３及びｗ４は、各々独立に１〜６の整数を表す。ｚは、１〜６の整数を表す。）
【化６】
2014031428.tif 000007
（Ｒ３１は、水素、メチル基、エチル基又はプロピル基を表す。ｗ３及びｗ４は、各々独立に１〜６の整数を表す。ｚは、１〜６の整数を表す。αは、１又は２の整数を表す。）
【００１９】
前記光ラジカル重合は、前記改質対象物の表面又は前記重合開始剤が吸着若しくは共有結合した改質対象物の表面に、ラジカル重合性モノマー（液体）又はその溶液を接触させ、光を照射して重合を進行させることが好ましい。
【００２０】
前記ラジカル重合性モノマー（液体）又はその溶液が重合禁止剤を含むもので、該重合禁止剤の存在下で重合させることが好ましい。
前記重合禁止剤が４−メチルフェノールであることが好ましい。
前記ポリマー鎖の長さは、１０〜５００００ｎｍであることが好ましい。
【００２１】
本発明は、前記表面改質方法により得られる表面改質弾性体に関する。
本発明は、前記表面改質方法により得られる水存在下又は乾燥状態での摺動性、低摩擦又は水の低抵抗が要求される表面改質弾性体に関する。
【００２２】
本発明は、前記表面改質方法により三次元形状の固体表面の少なくとも一部が改質された表面改質弾性体に関する。
前記表面改質弾性体は、ポリマーブラシであることが好ましい。
【００２３】
本発明は、前記表面改質方法により改質された表面を少なくとも一部に有する注射器用ガスケットに関する。
本発明は、前記表面改質方法により改質されたタイヤの溝表面を少なくとも一部に有するタイヤに関する。
【発明の効果】
【００２４】
本発明によれば、熱可塑性エラストマー又は加硫ゴム（改質対象物）の表面に硫黄含有重合開始点を形成する工程１と、上記硫黄含有重合開始点を起点にしてモノマーをラジカル重合させ、上記改質対象物の表面にポリマー鎖を成長させる工程２とを含む表面改質方法であるので、改質対象物表面に、優れた摺動性、及び摺動の繰り返しに対する耐久性を付与できるとともに、良好なシール性も得ることもできる。従って、該方法を用いて対象物表面にポリマー鎖を形成することで、以上の性能に優れた注射器用ガスケットなどの表面改質弾性体を提供できる。また、改質された表面改質弾性体は、ＰＴＦＥのポリマー骨格を持たないため、γ線などの放射線での滅菌が可能である。更に、ホスホリン基を側鎖に持つものは生体適合性があるため、バイオ製剤の中のタンパク質の吸着や凝集を防ぐことができる。
【図面の簡単な説明】
【００２５】
【図１】注射器用ガスケットの実施形態の側面図の一例である。
【図２】空気入りタイヤ（全体不図示）のトレッド部の展開図の一例である。
【図３】図２のＡ１−Ａ１における断面図の一例である。
【発明を実施するための形態】
【００２６】
本発明の表面改質方法は、熱可塑性エラストマー又は加硫ゴムを改質対象物とし、該改質対象物の表面に硫黄含有重合開始点を形成する工程１と、形成された硫黄含有重合開始点を起点にしてモノマーをラジカル重合させ、改質対象物の表面にポリマー鎖を成長させる工程２とを含む。
【００２７】
工程１では、加硫成形後のゴム又は成形後の熱可塑性エラストマー（改質対象物）の表面に硫黄含有重合開始点を形成する。
上記加硫ゴム、上記熱可塑性エラストマーとしては、二重結合に隣接する炭素原子（アリル位の炭素原子）を有するものが好適に使用される。
【００２８】
改質対象物としてのゴムとしては、スチレンブタジエンゴム、ブタジエンゴム、イソプレンゴム、天然ゴム、脱タンパク天然ゴムなどのジエン系ゴム、及びイソプレンユニットを不飽和度として数パーセント含むブチルゴム、ハロゲン化ブチルゴムなどが挙げられる。ブチルゴム、ハロゲン化ブチルゴムの場合、加硫ゴムからの抽出物が少なくなる点から、トリアジンによる架橋ゴムが好ましい。この場合、受酸剤を含んでもよく、好適な受酸剤としては、ハイドロタルサイト、炭酸マグネシウムが挙げられる。
【００２９】
他のゴムの場合は、硫黄加硫が好ましい。その場合、硫黄加硫で一般に使用されている加硫促進剤、酸化亜鉛、フィラー、シランカップリンング剤などの配合剤を添加してもよい。フィラーとしては、カーボンブラック、シリカ、クレー、タルク、炭酸カルシウムなどを好適に使用できる。
【００３０】
なお、ゴムの加硫条件は適宜設定すれば良く、ゴムの加硫温度は、好ましくは１５０℃以上、より好ましくは１７０℃以上、更に好ましくは１７５℃以上である。
【００３１】
熱可塑性エラストマーとしては、例えば、可塑性成分（ハードセグメント）の集まりが架橋点の役割を果たすことにより常温でゴム弾性を有する高分子化合物（スチレン−ブタジエンスチレン共重合体などの熱可塑性エラストマー（ＴＰＥ）など）；熱可塑性成分及びゴム成分が混合され架橋剤によって動的架橋が行われたゴム弾性を有する高分子化合物（スチレン系ブロック共重合体又はオレフィン系樹脂と、架橋されたゴム成分とを含むポリマーアロイなどの熱可塑性エラストマー（ＴＰＶ）など）が挙げられる。
【００３２】
また、他の好適な熱可塑性エラストマーとして、ナイロン、ポリエステル、ウレタン、ポリプロピレン、及びそれらの動的架橋熱可塑性エラストマーが挙げられる。動的架橋熱可塑性エラストマーの場合、ハロゲン化ブチルゴムを熱可塑性エラストマー中で動的架橋したものが好ましい。この場合の熱可塑性エラストマーは、ナイロン、ウレタン、ポリプロピレン、ＳＩＢＳ（スチレン−イソブチレン−スチレンブロック共重合体）などが好ましい。
【００３３】
硫黄含有重合開始点は、例えば、改質対象物の表面に重合開始剤を吸着させることで形成される。重合開始剤としては、硫黄含有重合開始剤が挙げられ、例えば、硫黄を含有するカルボニル化合物、テトラエチルチウラムジスルフィドなどの有機硫黄化合物、過硫化物、レドックス系化合物、アゾ化合物、ジアゾ化合物、ハロゲン化合物、光還元性色素などが挙げられ、なかでも、硫黄含有カルボニル化合物が好ましい。また、重合開始剤は、水素引き抜きタイプの重合開始剤が好ましい。
【００３４】
重合開始剤としては、重合速度が速い点、及びゴムなどに吸着及び／又は反応し易い点から、チオキサントン系化合物が好ましい。例えば、下記式（４）で表される化合物を好適に使用できる。
【化７】
2014031428.tif 000008
（式（４）中、において、Ｒ１〜Ｒ４及びＲ１′〜Ｒ４′は、同一若しくは異なって、水素原子、ハロゲン原子、アルキル基、環状アルキル基、アリール基、アルケニル基、アルコキシ基、又はアリールオキシ基を表す。）
【００３５】
Ｒ１〜Ｒ４及びＲ１′〜Ｒ４′のハロゲン原子としては、フルオロ基、クロロ基、ブロモ基、ヨード基などが挙げられる。アルキル基としては、メチル基、エチル基、プロピル基、イソプロピル基、ブチル基、ｓｅｃ−ブチル基、ペンチル基、イソペンチル基、ヘキシル基等の炭素数１〜２０のものが好ましい。環状アルキル基としては、シクロプロピル基、シクロブチル基、シクロペンチル基、シクロヘキシル基等の炭素数３〜１０のものが好ましい。アリール基としては、フェニル基、ｐ−メチルフェニル基、ｐ−クロロフェニル基、ナフチル基等の炭素数６〜１４のものが好ましい。アルケニル基としては、ビニル基、アリル基、イソプロペニル基、ブテニル基、２−フェニルエテニル基、２−（置換フェニル）エテニル基等の炭素数２〜１４のものが好ましい。アルコキシ基としては、メトキシ基、エトキシ基、プロポキシ基、ブトキシ基等の炭素数１〜６のものが好ましい。アリールオキシ基としては、フェノキシ、ｐ−メトキシフェニル、ｐ−オクチルオキシフェニル等の炭素数６〜１４のものが好ましい。
【００３６】
上記式（４）で示されるチオキサントン系化合物としては、チオキサントン、２−イソプロピルチオキサントン、４−イソプロピルチオキサントン、２，３−ジエチルチオキサントン、２，４−ジエチルチオキサントン、２，４−ジクロロチオキサントン、２−メトキシチオキサントン、１−クロロ−４−プロポキシチオキサントン、２−シクロヘキシルチオキサントン、４−シクロヘキシルチオキサントン、２−ビニルチオキサントン、２，４−ジビニルチオキサントン２，４−ジフェニルチオキサントン、２−ブテニル−４−フェニルチオキサントン、２−メトキシチオキサントン、２−ｐ−オクチルオキシフェニル−４−エチルチオキサントンなどが挙げられる。なかでも、Ｒ１〜Ｒ４及びＲ１′〜Ｒ４′のうちの１〜２個、特に２個がアルキル基により置換されているものが好ましく、３８４ｎｍにＵＶ吸収波長があり、３６５ｎｍ及び／又は３７５ｎｍのＵＶ光の吸収効率が高いとう点から、２，４−Ｄｉｅｔｈｙｌｔｈｉｏｘａｎｔｈｏｎｅ（２，４−ジエチルチオキサントン）が特に好ましい。
【００３７】
チオキサントン系化合物などの重合開始剤の改質対象物表面への吸着方法は、公知の方法を用いれば良い。例えば、チオキサントン系化合物については、対象物の改質する表面部位を、チオキサントン系化合物を有機溶媒に溶解させて得られた溶液で処理することで表面に吸着させ、必要に応じて有機溶媒を乾燥により蒸発させることにより、硫黄含有重合開始点が形成される。表面処理方法としては、該チオキサントン系化合物溶液を改質対象物の表面に接触させることが可能であれば特に限定されず、例えば、該チオキサントン系化合物溶液の塗布、吹き付け、該溶液中への浸漬などが好適である。更に、一部の表面にのみ表面改質が必要なときには、必要な一部の表面にのみ重合開始剤を吸着させればよく、この場合には、例えば、該溶液の塗布、該溶液の吹き付けなどが好適である。上記溶媒としては、メタノール、エタノール、アセトン、ベンゼン、トルエン、メチルエチルケトン、酢酸エチル、ＴＨＦなどを使用できるが、改質対象物を膨潤させない点、乾燥・蒸発が早い点でアセトンが好ましい。
【００３８】
また、改質対象部位にチオキサントン系化合物溶液による表面処理を施して硫黄含有重合開始剤を吸着させた後、更に光を照射して改質対象物の表面に化学結合させることが好ましい。例えば、波長３００〜４５０ｎｍ（好ましくは３００〜４００ｎｍ、より好ましくは３５０〜４００ｎｍ）の紫外線を照射して、チオキサントン系化合物を表面に固定化できる。
【００３９】
工程２では、工程１で形成された硫黄含有重合開始点を起点にして、モノマーのラジカル重合を生じさせることで、改質対象物の表面にポリマー鎖を成長させる。
モノマーとしては、ビニル基などの重合性不飽和結合を持つモノマー、更に置換基や側鎖を持つモノマー、又は、置換基や側鎖などにイオン性基を有するイオン性モノマーを使用できる。イオン性モノマーとしては、例えば、アンモニウム、ホスホニウムなどの正の荷電を有するモノマー（カチオン性モノマー）；スルホン酸基、カルボキシル基、リン酸基、ホスホン酸基などの負の荷電を有するか、又は負の荷電に解離しうる酸性基を有するモノマー（アニオン性モノマー）が挙げられる。
【００４０】
イオン性モノマーの具体例としては、アクリル酸、メタクリル酸、イタコン酸、３−ビニルプロピオン酸、ビニルスルホン酸、２−スルホエチル（メタ）アクリレート、３−スルホプロピル（メタ）アクリレート、２−アクリルアミド−２−メチルプロパンスルホン酸、スチレンスルホン酸、これらのアルカリ金属塩及びアミン塩；アリルアミン、２−ジメチルアミノエチル（メタ）アクリレート、これらのハロゲン化水素酸塩；３−トリメチルアンモニウムプロピル（メタ）アクリレート、３−トリメチルアンモニウムプロピル（メタ）アクリルアミド、Ｎ，Ｎ，Ｎ−トリメチル−Ｎ−（２−ヒドロキシ−３−メタクリロイルオキシプロピル）アンモニウムクロライド、２−（メタクリロイルオキシ）エチルトリメチルアンモニウムクロライドなどが挙げられる。
【００４１】
モノマーとしては、下記式で示される化合物を挙げることもできる。
【化８】
2014031428.tif 000009
（式中、ＲＡは水素原子、メチル基、エチル基又はプロピル基、ＲＢは炭素数１〜１０のアルキレン基、ＲＣは水素原子又は炭素数１〜１０のアルキル基を表す。）
【００４２】
ＲＢのアルキレン基としては、メチレン基、エチレン基、プロピレン基、ブチレン基などが挙げられる。ＲＣのアルキル基としては、メチル基、エチル基、プロピル基、ブチル基などが挙げられる。
【００４３】
前記式で表される化合物の具体例としては、（メタ）アクリル酸２−メトキシエチル、（メタ）アクリル酸２−メトキシプロピル、（メタ）アクリル酸３−メトキシプロピル、（メタ）アクリル酸２−メトキシブチル、（メタ）アクリル酸４−メトキシブチル、（メタ）アクリル酸２−エトキシエチル、（メタ）アクリル酸３−エトキシプロピル、（メタ）アクリル酸４−エトキシブチルなどの（メタ）アクリル酸アルコキシアルキルエステルなどが挙げられる。
【００４４】
モノマーとして、カルボキシベタイン、スルホベタイン、ホスホベタインなどの双性イオン性モノマー（双性イオン性基含有化合物：永久陽電荷の中心及び陰電荷の中心を有する化合物）も使用できる。優れた摺動性、耐久性が得られ、かつ良好なシール性も維持できる点から、双性イオン性モノマーとして、下記式（５）で示される化合物を使用でき、なかでも、下記式（６）で表される化合物が好適である。
【化９】
2014031428.tif 000010
（式中、Ｒ１１は−Ｈ又は−ＣＨ３、Ｘは−Ｏ−又はＮＨ−、ｍは１以上の整数、Ｙは双性イオン性基を表す。）
【００４５】
式（５）において、Ｒ１１は−ＣＨ３、Ｘは−Ｏ−、ｍは１〜１０が好ましい。Ｙで表される双性イオン性基において、カチオンとしては、テトラアルキルアンモニウムなどの第四級アンモニウム、アニオンとしては、カルボン酸、スルホン酸、ホスフェートなどが挙げられる。
【００４６】
【化１０】
2014031428.tif 000011
（式中、Ｒ１１は−Ｈ又は−ＣＨ３、ｐ及びｑは１以上の整数、Ｙ１及びＹ２は反対の電荷を有するイオン性官能基を表す。）
【００４７】
式（６）において、ｐは２以上の整数が好ましく、２〜１０の整数がより好ましい。ｑは１〜１０の整数が好ましく、２〜４の整数がより好ましい。また、好ましいＲ１１は前記と同様である。Ｙ１及びＹ２は、前記カチオン、アニオンと同様である。
【００４８】
前記双性イオン性モノマーの好適な代表例としては、下記式（６−１）〜（６−４）で表される化合物が挙げられる。
【化１１】
2014031428.tif 000012
（式中、Ｒ１１は水素原子又はメチル基、ｐ及びｑは１〜１０の整数を示す。）
【００４９】
【化１２】
2014031428.tif 000013
（式中、Ｒ１１は水素原子又はメチル基、ｐ及びｑは１〜１０の整数を示す。）
【００５０】
【化１３】
2014031428.tif 000014
（式中、Ｒ１１は水素原子又はメチル基、Ｒ１２は炭素数１〜６の炭化水素基、ｐ及びｑは１〜１０の整数を示す。）
【００５１】
【化１４】
2014031428.tif 000015
（式中、Ｒ１１は水素原子又はメチル基、Ｒ１３、Ｒ１４及びＲ１５は、同一若しくは異なって炭素数１又は２の炭化水素基、ｐ及びｑは１〜１０の整数を示す。）
【００５２】
上記式（６−１）で表される化合物としては、ジメチル（３−スルホプロピル）（２−（メタ）アクリロイルオキシエチル）アンモニウムベタインなど、式（６−２）で表される化合物としては、ジメチル（２−カルボキシエチル）（２−（メタ）アクリロイルオキシエチル）アンモニウムベタインなど、式（６−３）で表される化合物としては、ジメチル（３−メトキシホスホプロピル）（２−（メタ）アクリロイルオキシエチル）アンモニウムベタインなど、式（６−４）で表される化合物としては、２−（メタ）アクリロイルオキシエチルホスホリルコリンなどが挙げられる。
【００５３】
また、上記ビニル基などの重合性不飽和結合を持つモノマーや更に置換基や側鎖を持つモノマーの具体例としては、アクリル酸、アクリル酸メチル、アクリル酸エチル、アクリル酸プロピル、アクリル酸ｎ−ブチル、アクリル酸イソブチル、アクリル酸ｔｅｒｔ−ブチル、アクリル酸イソデシル、メタクリル酸、メタクリル酸メチル、メタクリル酸エチル、メタクリル酸プロピル、メタクリル酸ｎ−ブチル、メタクリル酸イソブチル、メタクリル酸ｔｅｒｔ−ブチル、メタクリル酸イソデシルなどが挙げられる。
【００５４】
上記のモノマーのなかでも、２−（メタ）アクリロイルオキシエチルホスホリルコリンが生体適合性の点で特に好ましい。
【００５５】
工程２において、他の重合性不飽和結合を持つモノマーとして、フルオロアルキル基含有モノマーも使用できる。フルオロアルキル基含有モノマーは、ビニル基などの１個のラジカル重合性基及び少なくとも１個のフルオロアルキル基を有する化合物であれば特に限定されることなく使用可能である。ここで、フルオロアルキル基とは、アルキル基の水素原子の少なくとも１つがフッ素原子で置換された基であり、炭素数７〜３０のフルオロアルキル基が更に好ましく、末端にパーフルオロアルキル基を有する炭素数７〜３０のフルオロアルキル基が特に好ましい。
【００５６】
フルオロアルキル基含有モノマーは、モノマー中のフッ素原子量の割合が、モノマーの分子量に対して４５質量％以上であることが好ましく、５０質量％以上であることがより好ましい。
【００５７】
フルオロアルキル基含有モノマーとしては、Ａ−Ｂ（Ａはラジカル重合性基、Ｂはフルオロアルキル基を示す。）で表される化合物を好適に使用できる。例えば、下記式で示される。
【００５８】
【化１５】
2014031428.tif 000016
【００５９】
（式中、Ｒａは、水素原子、メチル基、エチル基又はプロピル基を表す。Ａは、−Ｏ−、−ＮＨ−を表す。Ｂは、置換基を有してもよいアルキレン基又はポリオキシアルキレン基を表し、存在しなくてもよい。Ｃは、ケトン基を表し、存在しなくてもよい。Ｒｆは、置換基を有してもよいフルオロアルキル基を表す。）
【００６０】
Ｂで示されるアルキレン基の炭素数は１〜１５が好ましく、ポリオキシアルキレン基は（ＲＯ）ｗで示されるもので、Ｒの炭素数は１〜１０、重合度ｗは１〜１５０が好ましく、該アルキレン基及び該ポリオキシアルキレン基は置換基を有するものであってもよい。更に、Ｒｆは末端にパーフルオロアルキル基を有する炭素数２〜４０のフルオロアルキル基が好ましく、置換基を有するものであってもよい。Ｂ及びＲｆにおける置換基としては特に限定されず、水酸基などが挙げられる。
【００６１】
上記フルオロアルキル基含有モノマーとしては、重合が容易なことから、下記式（７）で表される化合物が好ましい。
【化１６】
2014031428.tif 000017
【００６２】
（式中、Ｒ２１は水素原子、メチル基、エチル基又はプロピル基、Ｒ２２は炭素数１〜４のアルキレン基、Ｒｆは末端にパーフルオロアルキル基を有する炭素数７〜３０のフルオロアルキル基を示す。）
【００６３】
Ｒ２１は水素原子又はメチル基が好ましく、Ｒ２２は炭素数１〜３のアルキレン基が好ましい。また、Ｒｆは末端にパーフルオロアルキル基を有する炭素数７〜２０のフルオロアルキル基が好ましい。
【００６４】
前記式（７）で表される好適な化合物としては、下記式（７−１）〜（７−３）で表される（メタ）アクリレート化合物などが挙げられる。
【化１７】
2014031428.tif 000018
【００６５】
（式中、Ｒ２３は水素原子又はメチル基、ｋは７、８、９、１０、１１又は１２を示す。）
【００６６】
フルオロアルキル基含有モノマーの具体例としては、３，３，４，４，５，５，６，６，７，７，８，８，９，９，１０，１０，１１，１１，１２，１２，１２−ｈｅｎｅｉｃｏｓａｆｌｕｏｒｏｄｏｄｅｃｙｌ  ａｃｒｙｌａｔｅ（Ｈ２Ｃ＝ＣＨＣＯ２ＣＨ２ＣＨ２（ＣＦ２）９ＣＦ３）、３，３，４，４，５，５，６，６，７，７，８，８，９，９，１０，１０，１０−Ｈｅｐｔａｄｅｃａｆｌｕｏｒｏｄｅｃｙｌ  ａｃｒｙｌａｔｅ（Ｈ２Ｃ＝ＣＨＣＯ２ＣＨ２ＣＨ２（ＣＦ２）７ＣＦ３）、Ｈ２Ｃ＝ＣＨＣＯ２ＣＨ２（ＣＦ２）９ＣＦ３、Ｈ２Ｃ＝ＣＨＣＯ２ＣＨ２（ＣＦ２）７ＣＦ３、３，３，４，４，５，５，６，６，７，７，８，８，９，９，１０，１０，１１，１１，１２，１２，１２−ｈｅｎｅｉｃｏｓａｆｌｕｏｒｏｄｏｄｅｃｙｌ  ｍｅｔｈａｃｒｙｌａｔｅ、３，３，４，４，５，５，６，６，７，７，８，８，９，９，１０，１０，１０−Ｈｅｐｔａｄｅｃａｆｌｕｏｒｏｄｅｃｙｌ  ｍｅｔｈａｃｒｙｌａｔｅ、３−（ｐｅｒｆｌｕｏｒｏｂｕｔｙｌ）−２−ｈｙｄｒｏｘｙｐｒｏｐｙｌ  ａｃｒｙｌａｔｅ（Ｆ（ＣＦ２）４ＣＨ２ＣＨ（ＯＨ）ＣＨ２ＯＣＯＣＨ＝ＣＨ２）、３−ｐｅｒｆｌｕｏｒｏｈｅｘｙｌ−２−ｈｙｄｒｏｘｙｐｒｏｐｙｌ  ａｃｒｙｌａｔｅ（Ｆ（ＣＦ２）６ＣＨ２ＣＨ（ＯＨ）ＣＨ２ＯＣＯＣＨ＝ＣＨ２）、３−（ｐｅｒｆｌｕｏｒｏ−３−ｍｅｔｈｙｌｂｕｔｙｌ）−２−ｈｙｄｒｏｘｙｐｒｏｐｙｌ  ａｃｒｙｌａｔｅ（（ＣＦ３）２ＣＦ（ＣＦ２）２ＣＨ２ＣＨ（ＯＨ）ＣＨ２ＯＣＯＣＨ＝ＣＨ２）、３−（ｐｅｒｆｌｕｏｒｏ−５−ｍｅｔｈｙｌｈｅｘｙｌ）−２−ｈｙｄｒｏｘｙｐｒｏｐｙｌ  ａｃｒｙｌａｔｅ（（ＣＦ３）２ＣＦ（ＣＦ２）４ＣＨ２ＣＨ（ＯＨ）ＣＨ２ＯＣＯＣＨ＝ＣＨ２）などが挙げられる。なかでも、γ線滅菌に耐性が高いという点から、３，３，４，４，５，５，６，６，７，７，８，８，９，９，１０，１０，１１，１１，１２，１２，１２−ｈｅｎｅｉｃｏｓａｆｌｕｏｒｏｄｏｄｅｃｙｌ  ａｃｒｙｌａｔｅ（Ｈ２Ｃ＝ＣＨＣＯ２ＣＨ２ＣＨ２（ＣＦ２）９ＣＦ３）、３，３，４，４，５，５，６，６，７，７，８，８，９，９，１０，１０，１０−Ｈｅｐｔａｄｅｃａｆｌｕｏｒｏｄｅｃｙｌ  ａｃｒｙｌａｔｅ（Ｈ２Ｃ＝ＣＨＣＯ２ＣＨ２ＣＨ２（ＣＦ２）７ＣＦ３）、３，３，４，４，５，５，６，６，７，７，８，８，９，９，１０，１０，１０−Ｈｅｐｔａｄｅｃａｆｌｕｏｒｏｄｅｃｙｌ  ａｃｒｙｌａｔｅ（Ｈ２Ｃ＝ＣＨＣＯ２ＣＨ２ＣＨ２（ＣＦ２）７ＣＦ３）、３−（ｐｅｒｆｌｕｏｒｏｂｕｔｙｌ）−２−ｈｙｄｒｏｘｙｐｒｏｐｙｌ  ａｃｒｙｌａｔｅ（Ｆ（ＣＦ２）４ＣＨ２ＣＨ（ＯＨ）ＣＨ２ＯＣＯＣＨ＝ＣＨ２）、３−ｐｅｒｆｌｕｏｒｏｈｅｘｙｌ−２−ｈｙｄｒｏｘｙｐｒｏｐｙｌ  ａｃｒｙｌａｔｅ（Ｆ（ＣＦ２）６ＣＨ２ＣＨ（ＯＨ）ＣＨ２ＯＣＯＣＨ＝ＣＨ２）、３−（ｐｅｒｆｌｕｏｒｏ−３−ｍｅｔｈｙｌｂｕｔｙｌ）−２−ｈｙｄｒｏｘｙｐｒｏｐｙｌ  ａｃｒｙｌａｔｅ（（ＣＦ３）２ＣＦ（ＣＦ２）２ＣＨ２ＣＨ（ＯＨ）ＣＨ２ＯＣＯＣＨ＝ＣＨ２）、３−（ｐｅｒｆｌｕｏｒｏ−５−ｍｅｔｈｙｌｈｅｘｙｌ）−２−ｈｙｄｒｏｘｙｐｒｏｐｙｌ  ａｃｒｙｌａｔｅ（（ＣＦ３）２ＣＦ���ＣＦ２）４ＣＨ２ＣＨ（ＯＨ）ＣＨ２ＯＣＯＣＨ＝ＣＨ２）が好ましい。これらは単独又は２種以上を併用できる。
【００６７】
フルオロアルキル基含有モノマーとしてフルオロアルキル基を側鎖に持つビニルモノマーが使用可能であり、なかでも、側鎖の末端にフルオロアルキル基、二重結合側に近い部位にオキシアルキレン基を有するモノマーが好ましい。具体的には、下記式（８）で表されるモノマーを好適に使用できる。
【化１８】
2014031428.tif 000019
【００６８】
（式（８）中、Ｒ３１は、水素、メチル基、エチル基又はプロピル基を表す。Ｒ３２は、−Ｏ−、−ＮＨ−を表す。Ｒ４１は、メチレン基、エチレン基又はプロピレン基を表す。Ｒ５１は、ケトン基を表し、存在しなくてもよい。ｗ１は、１〜１００の整数を表す。ｚは、１〜６の整数を表す。）
【００６９】
また、フルオロアルキル基含有モノマーとしては、下記式（９）、（１０）、（１１）で表されるモノマーも好適である。
【化１９】
2014031428.tif 000020
【００７０】
（式（９）中、Ｒ３１は、水素、メチル基、エチル基又はプロピル基を表す。ｗ２は、４〜１０の整数を表す。ｚは、１〜６の整数を表す。）
【化２０】
2014031428.tif 000021
【００７１】
（式（１０）中、Ｒ３１は、水素、メチル基、エチル基又はプロピル基を表す。ｗ３及びｗ４は、各々独立に１〜６の整数を表す。ｚは、１〜６の整数を表す。）
【化２１】
2014031428.tif 000022
【００７２】
（式（１１）中、Ｒ３１は、水素、メチル基、エチル基又はプロピル基を表す。ｗ３及びｗ４は、各々独立に１〜６の整数を表す。ｚは、１〜６の整数を表す。αは、１又は２の整数を表す。）
【００７３】
（Ｒ４１Ｏ）ｗ１、（ＣＨ２）ｗ２などの分子運動性の高い構造を、重合後の主鎖になるＣＨ２＝ＣＲ３１と、（ＣＦ２）ｚＣＦ３のフルオロアクリル基の間に置くことにより、（ＣＦ２）ｚＣＦ３基やＣＦ３基が乾燥状態では表面に偏在しやすくなり、摺動性が向上するという点で好ましい。
【００７４】
モノマーのラジカル重合の方法は特に限定されず、公知の手法を使用できる。チオキサントン系化合物などが吸着又は共有結合した改質対象物の表面に、ラジカル重合性モノマー（液体）若しくはその溶液を改質対象物に塗工（噴霧）し、又は、改質対象物をラジカル重合性モノマー（液体）若しくはその溶液に浸漬し、紫外線などの光を照射することでラジカル重合（光ラジカル重合）が進行し、改質対象物表面にポリマー鎖が成長する。さらに前記塗工後に、表面に透明なガラス・ＰＥＴ・ポリカーボネートなどで覆い、その上から紫外線などの光を照射することでラジカル重合（光ラジカル重合）が進行し、改質対象物表面にポリマー鎖が成長させることも出来る。
塗工（噴霧）溶媒、塗工（噴霧）方法、浸漬方法、照射条件などは、従来公知の材料及び方法を適用できる。なお、ラジカル重合性モノマーの溶液としては、水溶液又は使用する重合開始剤（チオキサントン系化合物など）を溶解しない有機溶媒に溶解させた溶液が使用される。また、ラジカル重合性モノマー（液体）、その溶液として、４−メチルフェノールなどの公知の重合禁止剤を含むものも使用できる。
【００７５】
本発明では、モノマー（液体）若しくはその溶液の塗布後又はモノマー若しくはその溶液への浸漬後、光エネルギー照射することでラジカル重合が進行するが、主に紫外光に発光波長をもつ高圧水銀灯、メタルハライドランプ、ＬＥＤランプなどのＵＶ照射光源を好適に利用できる。照射光量は、重合時間や反応の進行の均一性を考慮して適宜設定すればよい。また、反応容器内における酸素などの活性ガスによる重合阻害を防ぐために、光照射時又は光照射前において、反応容器内や反応液中の酸素を除くことが好ましい。そのため、反応容器内や反応液中に窒素ガスやアルゴンガスなどの不活性ガスを導入して酸素などの活性ガスを反応系外に排出し、反応系内を不活性ガス雰囲気に置換すること、などが適宜行われている。更に、酸素などの反応阻害を防ぐために、ＵＶ照射光源をガラスやプラスチックなどの反応容器と反応液や改質対象物の間に空気層（酸素含有量が１５％以上）が入らない位置に設置する、などの工夫も適宜行われる。
【００７６】
紫外線を照射する場合、その波長は、好ましくは３００〜４５０ｎｍ、より好ましくは３００〜４００ｎｍである。これにより、改質対象物の表面に良好にポリマー鎖を形成できる。３００ｎｍ未満の紫外線は、表面からではなく、モノマーを単独で重合させフリーポリマーを生成させてしまうという弊害もある。光源としては高圧水銀ランプや、３６５ｎｍの中心波長を持つＬＥＤ、３７５ｎｍの中心波長を持つＬＥＤなどを使用することが出来る。中でも３６５ｎｍの中心波長を持つＬＥＤなどが効率の点から好ましい。
【００７７】
工程２で形成されるポリマー鎖としては、下記式（１）〜（３）のいずれかで表されるものが好ましい。これにより、優れた摺動性、耐久性が得られ、かつ良好なシール性も維持できる。
【化２２】
2014031428.tif 000023
【００７８】
ｎは、好ましくは２０〜２０００００、より好ましくは３５０〜５００００である。
２０未満であると、ポリマー鎖が短すぎて、改質対象物の表面の凹凸に埋もれてしまい、摺動性が発揮されない傾向がある。２０００００を超えると、使用するモノマー量が多くなり、経済的に不利となる傾向がある。また、Ｒの炭化水素基としては、メチル基、エチル基などが挙げられる。
【００７９】
また、工程２で形成されるポリマー鎖としては、上記式（７）で表されるフルオロアルキル基含有モノマーの重合により形成されるものも好ましい。これにより、優れた摺動性、耐久性が得られ、かつ良好なシール性も維持できる。形成されるポリマー鎖の重合度は、好ましくは２０〜２０００００、より好ましくは３５０〜５００００である。
【００８０】
工程２で形成されるポリマー鎖の長さは、好ましくは１０〜５００００ｎｍ、より好ましくは１００〜５００００ｎｍである。１０ｎｍ未満であると、良好な摺動性が得られない傾向がある。５００００ｎｍを超えると、摺動性の更なる向上が期待できず、高価なモノマーを使用するために原料コストが上昇する傾向があり、また、表面処理による表面模様が肉眼で見えるようになり、美観を損ねたり、シール性が低下する傾向がある。
【００８１】
上記工程２では、硫黄含有重合開始点を起点にして２種以上のモノマーをラジカル重合させてもよく、また、改質対象物の表面に複数のポリマー鎖を成長させてもよい。本発明の表面改質方法は、ポリマー鎖間を架橋してもよい。この場合、ポリマー鎖間には、イオン架橋、酸素原子を有する親水性基による架橋が形成されてもよい。
【００８２】
加硫ゴム又は熱可塑性エラストマーに前記表面改質方法を適用することで、表面改質弾性体が得られる。得られた表面改質弾性体は、水存在下又は乾燥状態での摺動性に優れている。低摩擦であり、水の抵抗が少ないという点にも優れている。また、三次元形状の固体（弾性体など）の少なくとも一部に前記方法を適用することで、改質された表面改質弾性体が得られる。更に、該表面改質弾性体の好ましい例としては、ポリマーブラシ（高分子ブラシ）が挙げられる。ここで、ポリマーブラシとは、表面開始リビングラジカル重合によるｇｒａｆｔｉｎｇ  ｆｒｏｍのグラフトポリマーを意味する。また、グラフト鎖は、改質対象物の表面から略垂直方向に配向しているものがエントロピーが小さくなり、グラフト鎖の分子運動が低くなることにより、摺動性が得られて好ましい。更に、ブラシ密度として、０．０１ｃｈａｉｎｓ／ｎｍ２以上である準濃度及び濃度ブラシが好ましい。
【００８３】
また、加硫ゴム又は熱可塑性エラストマーに前記表面改質方法を適用することで、改質された表面を少なくとも一部に有する注射器用ガスケットを製造できる。改質は、少なくともガスケット表面の摺動部に施されていることが好ましく、表面全体に施されていてもよい。
【００８４】
図１は、注射器用ガスケットの実施形態の側面図の一例である。図１に示されているガスケット１は、注射器の注射筒内周面と接触する外周面に、連続して円周方向に突出した３つの環状突起部１１ａ、１１ｂ、１１ｃを有している。ガスケット１において、前記表面改質を適用する部位としては、（１）環状突起部１１ａ、１１ｂ、１１ｃなどのシリンジと接する突起部表面、（２）環状突起部１１ａ、１１ｂ、１１ｃを含む側面の表面全部、（３）該側面の表面全部と底面部の表面１３、などが挙げられる。
【００８５】
更に、乗用車などの車両に使用されるタイヤのトレッドに形成された溝に前記表面改質方法を適用し、溝にポリマーブラシを生成させることにより、ウエットや雪上路面における溝表面の流体抵抗が下がったり、水との接触角が上がったりするので、水や雪の排除および、はけを向上させ、グリップ性を改善できる。
【００８６】
図２は、空気入りタイヤ（全体不図示）のトレッド部の展開図の一例、図３は、図２のＡ１−Ａ１断面図の一例を示す。
図２〜３において、中央縦溝３ａ（溝深さＤ１）、ショルダー縦溝３ｂ（溝深さＤ２）は、タイヤ周方向に直線状にのびるストレート溝で構成される。このようなストレート溝は、排水抵抗を小さくし、直進走行時に高い排水性能を発揮しうる。
【００８７】
また、空気入りタイヤは、ショルダー縦溝３ｂ側でタイヤ周方向にのびる細溝５（溝深さＤ３）、この細溝５から中央縦溝３ａに向かって傾斜してのびる中間傾斜溝６（溝深さＤ４）、細溝５よりもタイヤ軸方向内側に位置しかつタイヤ周方向で隣り合う中間傾斜溝６、６間を接続する継ぎ溝７（溝深さＤ５）、ショルダー縦溝３ｂからタイヤ外間に向かうショルダー横溝８、８ａ、８ｂ（溝深さＤ６）などが配され、このような溝でも排水性能が発揮しうる。そして、これらの溝に前記方法を適用することで、前述の効果が発揮される。
【実施例】
【００８８】
以下、実施例に基づいて本発明を具体的に説明するが、本発明はこれらのみに限定されるものではない。
【００８９】
（実施例１）
イソプレンユニットを含むクロロブチルゴム（不飽和度：１〜２％）をトリアジンで架橋した加硫ゴム（１８０℃で１０分加硫）を２，４−Ｄｉｅｔｈｙｌｔｈｉｏｘａｎｔｈｏｎｅの３ｗｔ％アセトン溶液に浸漬して、加硫ゴム表面に２，４−Ｄｉｅｔｈｙｌｔｈｉｏｘａｎｔｈｏｎｅを吸着させた。その後、加硫ゴムを取り出し乾燥した。ＵＶ＿ＬＥＤ光（２ｍＷ/ｃｍ２）で、紫外線を３０分照射して、２，４−Ｄｉｅｔｈｙｌｔｈｉｏｘａｎｔｈｏｎｅをゴム表面に固定した。その後、ゴム表面をアセトンで洗浄し、固定しなかった２，４−Ｄｉｅｔｈｙｌｔｈｉｏｘａｎｔｈｏｎｅを洗い流した。
乾燥した加硫ゴムをアクリル酸の水溶液の入ったガラス反応容器に浸漬し、３６５ｎｍの波長を持つＵＶ＿ＬＥＤ光（２ｍＷ/ｃｍ２）で、紫外線を１０分照射してラジカル重合を行ってゴム表面にポリマー鎖を成長させ、表面改質弾性体（ポリマーブラシ）を得た。
【００９０】
（実施例２）
アクリル酸に代えてアクリル酸ｔｅｒｔ-ブチルを使用した以外は実施例１と同様にして表面改質弾性体を作製した。
【００９１】
（実施例３）
アクリル酸に代えてアクリル酸イソデシル（Ｍｉｗｏｎ社製のＭ３００）を使用した以外は実施例１と同様にして表面改質弾性体を作製した。
【００９２】
（比較例１）
クロロブチルゴムをトリアジンで架橋した加硫ゴム（１８０℃で１０分加硫）を使用した。
【００９３】
（比較例２）
イソプレンユニットを含むクロロブチルゴム（不飽和度：１〜２％）をトリアジンで架橋した加硫ゴム（１８０℃で１０分加硫）をベンゾフェノンの３ｗｔ％アセトン溶液に浸漬して、加硫ゴム表面にベンゾフェノンを吸着させた。その後、加硫ゴムを取り出し乾燥した。ＵＶ＿ＬＥＤ光（２ｍＷ/ｃｍ２）で、紫外線を１０分照射して、ベンゾフェノンをゴム表面に固定した。その後、ゴム表面をアセトンで洗浄し、固定しなかったベンゾフェノンを洗い流した。
乾燥した加硫ゴムをアクリル酸の水溶液の入ったガラス反応容器に浸漬し、３６５ｎｍの波長を持つＵＶ＿ＬＥＤ光（２ｍＷ/ｃｍ２）で、紫外線を３０分照射してラジカル重合を行ってゴム表面にポリマー鎖を成長させ、表面改質弾性体（ポリマーブラシ）を得た。
【００９４】
（実施例４）
下記表１の配合１で、硫黄、加硫促進剤以外をバンバリーミキサーで混練りし、更にロールにて硫黄と加硫促進剤を混練りし、配合ゴムを作製した。なお、使用材料は以下のとおりである。
〔使用材料〕
Ｓ−ＳＢＲ  ：日本ゼオン（株）ＮＳ１１６Ｒ
ＢＲ   ：宇部興産（株）ＢＲ１５０Ｌ
ＮＲ   ：ＴＳＲ２０
ＥＰＤＭ  ：住友化学社製エスプレン５０５Ａ
カーボンブラック１ ：三菱化学（株）製ダイヤブラックＩ
カーボンブラック２ ：東海カーボン社製シーストＳＯ
シリカ   ：デグサ社製ウルトラジル  ＵＶ３
シランカップリング剤 ：デグサ社製Ｓｉ２６６
オイル   ：ジャパンエナジー社製のＸ１４０
酸化亜鉛  ：三井金属鉱業（株）製の酸化亜鉛２種
ステアリン酸  ：日油（株）製のビーズステアリン酸「椿」
硫黄   ：鶴見化学（株）製の硫黄２００メッシュ
加硫促進剤  ：大内新興化学工業（株）製のノクセラーＮＳ
【００９５】
得られたゴムをＬＡＴ用金型で１７０℃２０分で加硫した。そして、その加硫ゴムを２，４−Ｄｉｅｔｈｙｌｔｈｉｏｘａｎｔｈｏｎｅの３ｗｔ％アセトン溶液に浸漬して、加硫ゴム表面に２，４−Ｄｉｅｔｈｙｌｔｈｉｏｘａｎｔｈｏｎｅを吸着させた。その後、加硫ゴムを取り出し乾燥した。ＵＶ＿ＬＥＤ光（２ｍＷ／ｃｍ２）で、紫外線を３０分照射して、２，４−Ｄｉｅｔｈｙｌｔｈｉｏｘａｎｔｈｏｎｅをゴム表面に固定した。その後、ゴム表面をアセトンで洗浄し、固定しなかった２，４−Ｄｉｅｔｈｙｌｔｈｉｏｘａｎｔｈｏｎｅを洗い流した。
乾燥した加硫ゴムをアクリル酸の水溶液の入ったガラス反応容器に浸漬し、３６５ｎｍの波長を持つＵＶ＿ＬＥＤ光（２ｍＷ／ｃｍ２）で、紫外線を３０分照射してラジカル重合を行ってゴム表面にポリマー鎖を成長させ、表面改質弾性体（ポリマーブラシ）を得た。
【００９６】
（実施例５）
下記表１の配合２を用いたこと以外は、実施例４と同様にして表面改質弾性体（ポリマーブラシ）を得た。
【００９７】
（実施例６）
下記表１の配合３を用いたこと以外は、実施例４と同様にして表面改質弾性体（ポリマーブラシ）を得た。
【００９８】
（比較例３）
下記表１の配合１を用いて、２，４−Ｄｉｅｔｈｙｌｔｈｉｏｘａｎｔｈｏｎｅに代えてベンゾフェノンを用いたこと以外は、実施例４と同様にして表面改質弾性体（ポリマーブラシ）を得た。
【００９９】
【表１】
2014031428.tif 000024
【０１００】
実施例、比較例で作製した表面改質弾性体を以下の方法で評価した。
（ポリマー鎖の長さ）
加硫ゴム表面に形成されたポリマー鎖の長さは、ポリマー鎖が形成された改質ゴム断面を、ＳＥＭを使用し、加速電圧１５ｋＶ、１０００倍で測定した。撮影されたポリマー層の厚みをポリマー鎖の長さとした。
【０１０１】
（接触角）
Ｆｉｒｓｔ  Ｔｅｎ  Ａｎｇｓｔｒｏｍｓ，  Ｉｎｃ．製のＦＴÅ１２５を使用して水の接触角を測定した。なお、接触角は、表面に水２μＬを滴下して、滴下後の時間に伴う値の変化を測定したものである。
【０１０２】
（静摩擦係数及び動摩擦係数）
表面改質弾性体の表面の静摩擦係数、動摩擦係数、及びそれぞれに水を２００μＬ滴下したサンプル表面の静摩擦係数、動摩擦係数を、ＡＳＴＭ  Ｄ１８９４に規定された方法に準拠して測定した。また、サンプルは、ホウケイ酸ガラスと接触させて、ホウケイ酸ガラスとの間の摩擦力を測定した。なお、摩擦係数の測定のための荷重は２００ｇ、引張速度は６００ｍｍ／ｍｉｎ、ロード距離は１０ｃｍの条件で測定した。装置は、ヘイドンｔｙｐｅ１４（新東科学（株）製）を使用した。
【０１０３】
【表２】
2014031428.tif 000025
【０１０４】
表２より、実施例で作製した表面改質弾性体表面は、比較例１の非改質加硫ゴムに比べ、水の接触角が大きく下がり、親水化されていることが明らかとなった。
【０１０５】
また、実施例の表面改質弾性体表面は、静摩擦係数、動摩擦係数が大きく下がり、良好な摺動性が得られることが明らかとなった。また、表面のみ改質したものであるため、シール性は、比較例１と同等であった。
【０１０６】
従って、注射器のプランジャーのガスケットに使用した場合、十分なシール性とともにプランジャーのシリンジに対する摩擦力が軽減され、注射器による処置を容易にかつ正確に行うことができる。また、静摩擦係数と動摩擦係数との差が少ないため、プランジャーの押し始めとその後のプランジャー進入動作とを脈動させることなく円滑に行うことができる。更に、注射器のシリンジを熱可塑性エラストマーで作製し、その内表面にポリマー鎖を生成させたときも、上記と同様に注射器による処方を容易に行うことができる。
【０１０７】
また、乗用車などに使用されるタイヤのトレッドに形成された溝、サイドウォール、ダイヤフラム、スキーやスノーボード板の滑走面、水泳水着、道路標識、看板などの表面にポリマー鎖を形成することで、前述の効果も期待できる。
【符号の説明】
【０１０８】
１  ガスケット
１１ａ、１１ｂ、１１ｃ  環状突起部
１３  底面部の表面
２  トレッド部
３ａ  中央縦溝
３ｂ  ショルダー縦溝
５  細溝
６  中間傾斜溝
７  継ぎ溝
８、８ａ、８ｂ  ショルダー横溝
【図１】
2014031428.tif 000032
【図２】
2014031428.tif 000033
【図３】
2014031428.tif 000034